즉 , 0 . 2 질량 % 의 캄퍼 - 퀴논 , 0 . 3 질량 % 의 N , N - 디 메틸 p - 안식향산에틸 , 및 0 . 15 질량 % 의 하이드로퀴논 모노 메틸에테르 를 혼합 한 균일 한 중합 성 단량체 ( 또는 중합 성 단량체 의 혼합물 ) 를 , 7 mm φ × 0 . 5 mm 의 관통 된 구멍 을 갖 는 틀 에 넣 고 , 양면 에 폴리에스테르 필름 을 압접 했 다 . 그 후 , 광량 500 mW / cm 2 의 할로겐 형 치과 용 광조 사기 ( 「 Demetron LC 」 , 사 이브 론 사 제품 ) 를 이용 하 여 한쪽 면 부터 20 초간 광 조사 하 여 경화 시킨 후 , 틀 에서 꺼내 , 중합 성 단량체 의 중합체 를 제작 했 다 . 아베 굴절률 계 ( 아타고 사 제품 ) 에 중합체 를 세팅 할 때 에 , 중합체 와 측정 면 을 밀착 시킬 목적 으로 , 시료 를 용해 하 지 않 는 한편 , 시료 보다 굴절 률 이 높 은 용매 ( 브로모 나프탈렌 ) 를 시료 에 적하 하 여 , 굴절 률 을 측정 했 다 .